(57)【要約】【課題】  顔料インキの耐水性を向上させることができると共に、樹脂フィルム等のインキ非浸透面に筆記した場合においても、充分な筆跡定着性を発現できる筆記具用水性インキ組成物及びそれを内蔵した筆記具を提供する。【解決手段】  少なくとも顔料と、水と、ポリカーボネートポリオール共重合型ウレタンエマルションとを含有する筆記具用水性インキ組成物。前記エマルションがインキ組成物全量中に樹脂固形分で１〜１５重量％の範囲で添加される。前記筆記具用水性インキ組成物を内蔵した筆記具。【選択図】  なし【特許請求の範囲】
【請求項１】
少なくとも顔料と、水と、ポリカーボネートポリオール共重合型ウレタンエマルションとを含有することを特徴とする筆記具用水性インキ組成物。
【請求項２】
前記エマルションがインキ組成物全量中に樹脂固形分で１〜１５重量％の範囲で添加されることを特徴とする請求項１記載の筆記具用水性インキ組成物。
【請求項３】
フッ素系界面活性剤又はシリコーン系界面活性剤を添加してなることを特徴とする請求項１又は２記載の筆記具用水性インキ組成物。
【請求項４】
前記請求項１乃至３のいずれかに記載の筆記具用水性インキ組成物を内蔵した筆記具。
【請求項５】
前記筆記具が、多数の繊維を互いに密接状態に配し、隣接する繊維相互間に毛細間隙が形成された繊維加工体からなるペン先を有するマーキングペンであることを特徴とする請求項４記載の筆記具。
【発明の詳細な説明】
【技術分野】
【０００１】
本発明は筆記具用水性インキ組成物及びそれを内蔵した筆記具に関する。更には、非浸透面に筆記した際の定着性に優れた筆記具用水性インキ組成物及びそれを内蔵した筆記具に関する。
【背景技術】
【０００２】
従来より、染料に比べて筆跡の耐光性や耐水性に優れている点から、着色剤として顔料を使用した水性インキが広く用いられており、更に、該インキ中に添加剤として樹脂を配合するものが開示されている（例えば、特許文献１、２参照）。
前記特許文献１記載のインキには、アクリル酸樹脂やマレイン酸樹脂が添加されており、該樹脂により顔料分散効果や耐水性向上効果が得られるものの、樹脂フィルム等の非浸透面に筆記した際に必要とされる筆跡定着性が充分ではなく、擦過により筆跡が容易に剥がれてしまうものであった。
また、特許文献２記載のインキは、アクリル系樹脂エマルションを添加することにより、筆跡の耐水性を向上させると共に、非浸透面への筆跡定着性を付与するものである。しかしながら、筆跡の耐水性を向上させることはできるものの、筆跡定着性においては充分な効果が得られず、擦過条件によっては筆跡が容易に剥がれてしまうものであった。
【特許文献１】特開昭５８−８０３６８号公報
【特許文献２】特開平１１−１９３３６２号公報
【発明の開示】
【発明が解決しようとする課題】
【０００３】
本発明は、顔料インキの耐水性を向上させることができると共に、樹脂フィルム等のインキ非浸透面に筆記した場合においても、充分な筆跡定着性を発現できる筆記具用水性インキ組成物及びそれを内蔵した筆記具を提供することにある。
【課題を解決するための手段】
【０００４】
本発明の筆記具用水性インキ組成物は、少なくとも顔料と、水と、ポリカーボネートポリオール共重合型ウレタンエマルションとを含有することを要件とする。
更に、前記エマルションがインキ組成物全量中に樹脂固形分で１〜１５重量％の範囲で添加されること、フッ素系界面活性剤又はシリコーン系界面活性剤を添加してなることを要件とする。
更には、前記筆記具用水性インキ組成物を内蔵した筆記具を要件とし、前記筆記具が、多数の繊維を互いに密接状態に配し、隣接する繊維相互間に毛細間隙が形成された繊維加工体からなるペン先を有するマーキングペンであることを要件とする。
【発明の効果】
【０００５】
本発明の筆記具用水性インキ組成物は、ポリカーボネートポリオール共重合型ウレタンエマルションを配合することにより、顔料インキの耐水性を向上させることができると共に、樹脂フィルム等のインキ非浸透面での充分な筆跡定着性が発現できるものである。
【発明を実施するための最良の形態】
【０００６】
前記ポリカーボネートポリオール共重合型ウレタンエマルションは、イソシアネート基を有する種々の化合物とポリカーボネートポリオールの水酸基とが共重合されるウレタン樹脂のエマルションであり、水性インキ中に添加することで優れた定着力を発現する。特に、樹脂フィルム等のインキ非浸透面に対しても定着性が高く、擦過等による筆跡剥がれが生じ難いものとなる。
【０００７】
前記ポリカーボネートポリオール共重合型ウレタンエマルションは、樹脂固形分でインキ組成中に１〜１５重量％、好ましくは２〜１０重量％添加することができる。
１重量％未満では所望の定着性が得られ難く、また、１５重量％を越えて配合しても更なる定着性の向上は得られないので、これ以上の添加を要しない。
【０００８】
前記顔料としては、水性系媒体に分散可能なものがすべて使用可能であり、カーボンブラック、群青などの無機顔料や銅フタロシアニンブルー、ベンジジンイエロー等の有機顔料の他、予め界面活性剤や樹脂を用いて微細に安定的に水媒体中に分散された水分散顔料製品等が用いられ、例えば、Ｃ．Ｉ．Ｐｉｇｍｅｎｔ  Ｂｌｕｅ  １５：３Ｂ〔品名：Ｓａｎｄｙｅ  Ｓｕｐｅｒ  Ｂｌｕｅ  ＧＬＬ、顔料分２４％、山陽色素株式会社製〕、
Ｃ．Ｉ．  Ｐｉｇｍｅｎｔ  Ｒｅｄ  １４６〔品名：Ｓａｎｄｙｅ  Ｓｕｐｅｒ  Ｐｉｎｋ  ＦＢＬ、顔料分２１．５％、山陽色素株式会社製〕、
Ｃ．Ｉ．Ｐｉｇｍｅｎｔ  Ｙｅｌｌｏｗ  ８１〔品名：ＴＣ  Ｙｅｌｌｏｗ  ＦＧ、顔料分約３０％、大日精化工業株式会社製〕、
Ｃ．Ｉ．Ｐｉｇｍｅｎｔ  Ｒｅｄ  ２２０／１６６〔品名：ＴＣ  Ｒｅｄ  ＦＧ、顔料分約３５％、大日精化工業株式会社製〕等を挙げることができる。
なお、前記顔料を分散する樹脂としては、ポリアミド樹脂、ポリウレタン樹脂、ポリエステル樹脂、エポキシ樹脂、メラミン樹脂、フェノール樹脂、シリコーン樹脂、ポリビニルアルコール、ポリビニルピロリドン、ポリ酢酸ビニル、ポリ塩化ビニル、ポリ塩化ビニリデン、ポリスチレン、アクリル酸樹脂、マレイン酸樹脂、アラビアゴム、セルロース、デキストラン、ガゼイン等、およびそれらの誘導体、前記した樹脂の共重合体等が挙げられる。
蛍光顔料としては、各種蛍光性染料を樹脂マトリックス中に固溶体化した合成樹脂微細粒子状の蛍光顔料が使用できる。
また、二酸化チタン等の白色顔料、アルミニウム等の金属粉、天然雲母、合成雲母、アルミナ、ガラス片から選ばれる芯物質の表面を二酸化チタン等の金属酸化物で被覆したパール顔料、コレステリック液晶型光輝性顔料等を使用することもできる。
更に、可逆熱変色性組成物を内包したマイクロカプセル顔料や、前記可逆熱変色性組成物と共に、染料や顔料を内包したマイクロカプセル顔料等の熱変色性顔料を使用することもできる。
前記顔料は一種又は二種以上を適宜混合して使用することができ、インキ組成物中１乃至２５重量％、好ましくは２乃至１５重量％の範囲で用いられる。
【０００９】
更に、前記顔料と併用して、水性系媒体に溶解もしくは分散可能な染料を使用することも可能である。
前記染料としては、酸性染料、塩基性染料、直接染料等を使用することができ、酸性染料としては例えば、ニューコクシン（Ｃ．Ｉ．１６２５５）、タートラジン（Ｃ．Ｉ．１９１４０）、アシッドブルーブラック１０Ｂ（Ｃ．Ｉ．２０４７０）、ギニアグリーン（Ｃ．Ｉ．４２０８５）、ブリリアントブルーＦＣＦ（Ｃ．Ｉ．４２０９０）、アシッドバイオレット６Ｂ（Ｃ．Ｉ．４２６４０）、ソルブルブルー（Ｃ．Ｉ．４２７５５）、ナフタレングリーン（Ｃ．Ｉ．４４０２５）、エオシン（Ｃ．Ｉ．４５３８０）、フロキシン（Ｃ．Ｉ．４５４１０）、エリスロシン（Ｃ．Ｉ．４５４３０）、ニグロシン（Ｃ．Ｉ．５０４２０）、アシッドフラビン（Ｃ．Ｉ．５６２０５）等が用いられる。
【００１０】
塩基性染料としては、クリソイジン（Ｃ．Ｉ．１１２７０）、メチルバイオレットＦＮ（Ｃ．Ｉ．４２５３５）、クリスタルバイオレット（Ｃ．Ｉ．４２５５５）、マラカイトグリーン（Ｃ．Ｉ．４２０００）、ビクトリアブルーＦＢ（Ｃ．Ｉ．４４０４５）、ローダミンＢ（Ｃ．Ｉ．４５１７０）、アクリジンオレンジＮＳ（Ｃ．Ｉ．４６００５）、メチレンブルーＢ（Ｃ．Ｉ．５２０１５）等が用いられる。
【００１１】
直接染料としては、コンゴーレッド（Ｃ．Ｉ．２２１２０）、ダイレクトスカイブルー５Ｂ（Ｃ．Ｉ．２４４００）、バイオレットＢＢ（Ｃ．Ｉ．２７９０５）、ダイレクトディープブラックＥＸ（Ｃ．Ｉ．３０２３５）、カヤラスブラックＧコンク（Ｃ．Ｉ．３５２２５）、ダイレクトファストブラックＧ（Ｃ．Ｉ．３５２５５）、フタロシアニンブルー（Ｃ．Ｉ．７４１８０）等が用いられる。
【００１２】
また、前記インキ中には、水溶性有機溶剤を添加することができる。水溶性有機溶剤としては、水に相溶性のある従来汎用の溶剤が用いられ、エタノール、プロパノール、ブタノール、グリセリン、ソルビトール、エチレングリコール、ジエチレングリコール、チオジエチレングリコール、ヘキシレングリコール、１，３−ブタンジオール、ネオプレングリコール、ポリエチレングリコール、プロピレングリコール、ブチレングリコール、エチレングリコールモノメチルエーテル、エチレングリコールモノエチルエーテル、ジエチレングリコールモノメチルエーテル、ジエチレングリコールモノエチルエーテル、エチレングリコールモノメチルエーテルアセテート、プロピレングリコールモノメチルエーテル、プロピレングリコールモノエチルエーテル、２−ピロリドン、Ｎ−メチル−２−ピロリドン等が挙げられる。
尚、前記水溶性有機溶剤は１種又は２種以上を併用することもでき、インキ組成物中２〜６０重量％、好ましくは５〜３５重量％の範囲で用いられる。
【００１３】
その他、必要に応じてｐＨ調整剤、防腐剤或いは防黴剤を添加することができる。
前記ｐＨ調整剤としては、アンモニア等の揮発性アミン化合物、乳酸、クエン酸等が挙げられる。
前記防腐剤或いは防黴剤としては、石炭酸、１，２−ベンズイソチアゾリン−３−オンのナトリウム塩、安息香酸ナトリウム、デヒドロ酢酸ナトリウム、ソルビン酸カリウム、パラオキシ安息香酸プロピル、２，３，５，６−テトラクロロ−４−（メチルスルフォニル）ピリジン等が挙げられる。
更には、溶剤の浸透性を向上させるフッ素系界面活性剤やシリコーン系界面活性剤やノニオン、アニオン、カチオン系界面活性剤、ジメチルポリシロキサン等の消泡剤や酸化防止剤を添加することもできる。
特に、前記界面活性剤のうち、樹脂フィルム等のインキ非浸透面に筆記した際のインキはじきを抑制する効果が高いことから、フッ素系界面活性剤やシリコーン系界面活性剤が好適に用いられる。また、前記界面活性剤を添加することで、インキ非浸透面への筆記時に均一な塗膜の形成が可能となるため、筆跡がより剥がれ難いものとなる。
【００１４】
また、ポリカーボネートポリオール共重合型ウレタンエマルションと併用して、アルキッド樹脂、アクリル樹脂、スチレンマレイン酸共重合物、セルローズ誘導体、ポリビニルピロリドン、ポリビニルアルコール、デキストリン等の水溶性樹脂を１種又は２種以上添加したり、尿素、ノニオン系界面活性剤、ソルビット、マンニット、ショ糖、ぶどう糖、還元デンプン加水分解物、ピロリン酸ナトリウム等の湿潤剤を１種又は２種以上添加することもできる。
【００１５】
前記水性インキ組成物には、剪断減粘性付与剤を添加することもできる。
前記剪断減粘性付与剤としては、水に可溶乃至分散性の物質が効果的であり、キサンタンガム、ウェランガム、構成単糖がグルコースとガラクトースの有機酸修飾ヘテロ多糖体であるサクシノグリカン（平均分子量約１００乃至８００万）、グアーガム、ローカストビーンガム及びその誘導体、ヒドロキシエチルセルロース、アルギン酸アルキルエステル類、メタクリル酸のアルキルエステルを主成分とする分子量１０万〜１５万の重合体、グルコマンナン、寒天やカラゲニン等の海藻より抽出されるゲル化能を有する増粘多糖類、ベンジリデンソルビトール及びベンジリデンキシリトール又はこれらの誘導体、架橋性アクリル酸重合体、無機質微粒子、ポリグリセリン脂肪酸エステル、ポリオキシエチレンソルビタン脂肪酸エステル、ポリエチレングリコール脂肪酸エステル、ポリオキシエチレンヒマシ油、ポリオキシエチレンラノリン・ラノリンアルコール・ミツロウ誘導体、ポリオキシエチレンアルキルエーテル・ポリオキシプロピレンアルキルエーテル、ポリオキシエチレンアルキルフェニルエーテル、脂肪酸アミド等のＨＬＢ値が８〜１２のノニオン系界面活性剤、ジアルキル又はジアルケニルスルホコハク酸の塩類等を例示でき、単独或いは混合して使用することができる。
更に、Ｎ−アルキル−２−ピロリドンとアニオン系界面活性剤の混合物、ポリビニルアルコールとアクリル系樹脂の混合物を用いることもできる。
前記剪断減粘性付与剤は、インキ組成物中０．１〜２０重量％の範囲で用いることができる。
【００１６】
その他、必要に応じて防錆剤、潤滑剤等を添加することができる。
前記防錆剤としては、ベンゾトリアゾール及びその誘導体、トリルトリアゾール、ジシクロヘキシルアンモニウムナイトライト、ジイソプロピルアンモニウムナイトライト、チオ硫酸ナトリウム、エチレンジアミン四酢酸塩、サポニン、ジアルキルチオ尿素等が挙げられる。
前記潤滑剤としては、リン酸エステル系界面活性剤、金属石鹸、ポリアルキレングリコール脂肪酸エステル、エチレンオキサイド付加型カチオン活性剤、リン酸エステル系活性剤、チオカルバミン酸塩、ジメチルジチオカルバミン酸塩等が挙げられる。
【００１７】
前記インキ組成物は、各種ペン先を筆記先端部に装着したマーキングペン、ボールペン、万年筆等の汎用の筆記具に充填して実用に供される。
前記ペン先のうち、マーキングペンチップとしては、例えば、繊維チップ、フェルトチップ、プラスチックチップ、毛筆等が適用でき、ボールペンチップとしては、金属製のパイプの先端近傍を外面より内方に押圧変形させたボール抱持部にボールを抱持してなるチップ、金属材料をドリル等による切削加工により形成したボール抱持部にボールを抱持してなるチップ、金属又はプラスチック製チップ内部に樹脂製のボール受け座を設けたチップ、或いは、前記チップに抱持するボールをバネ体により前方に付勢させたもの等が適用できる。尚、前記ボールは、超硬合金、ステンレス鋼、ルビー、セラミック、樹脂、ゴム等が適用でき、直径０．１ｍｍ〜３．０ｍｍの範囲のものが好適に用いられる。
また、万年筆形態のペン先としては、ステンレス板、金合金板等の金属板を先細テーパー状に裁断し、屈曲又は湾曲したものや、ペン先形状に樹脂成形したもの等が適用できる。尚、前記ペン体には中心にスリットを設けたり、先端に玉部を設けることもできる。
【００１８】
マーキングペンに充填する場合、マーキングペン自体の構造、形状は特に限定されるものではなく、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、軸筒内部に直接インキを収容して、弁機構により前記筆記先端部に所定量のインキを供給する構造のマーキングペンが挙げられる。
ボールペンに充填する場合、ボールペン自体の構造、形状は特に限定されるものではなく、例えば、軸筒内部に収容した繊維束からなるインキ吸蔵体にインキを含浸させ、筆記先端部にインキを供給する構造、軸筒内部に直接インキを収容し、櫛溝状のインキ流量調節部材や繊維束からなるインキ流量調節部材を介在させる構造、ボールを先端部に装着したチップを直接又は接続部材を介して連結した軸筒にインキと逆流防止用の液栓を収容した構造、インキ収容管にインキと逆流防止用の液栓を収容したボールペンレフィルを軸筒内に収容した構造を例示できる。
【００１９】
インキを収容する軸筒やインキ収容管は、例えば、ポリエチレン、ポリプロピレン、ポリエチレンテレフタレート、ナイロン等の熱可塑性樹脂からなる成形体が用いられる。
前記成形体は透明性を有していてもよく、透明性とは着色透明、半透明、着色半透明を含み、インキ色やインキ残量等を確認できる。
なお、前記透明性の軸筒或いはインキ収容管は全体が透明性を有している他、インキの残量が視認できる部分的に透明性部分を有するものであってもよい。
【００２０】
前記インキ収容管又は軸筒に収容したインキの後端にはインキ逆流防止体を充填することもできる。
前記インキ逆流防止体組成物は不揮発性液体又は難揮発性液体からなる。
具体的には、ワセリン、スピンドル油、ヒマシ油、オリーブ油、精製鉱油、流動パラフィン、ポリブテン、α−オレフィン、α−オレフィンのオリゴマーまたはコオリゴマー、ジメチルシリコーンオイル、メチルフェニルシリコーンオイル、アミノ変性シリコーンオイル、ポリエーテル変性シリコーンオイル、脂肪酸変性シリコーンオイル等があげられ、一種又は二種以上を併用することもできる。
【００２１】
前記不揮発性液体及び／又は難揮発性液体には、ゲル化剤を添加して好適な粘度まで増粘させることが好ましく、表面を疎水処理したシリカ、表面をメチル化処理した微粒子シリカ、珪酸アルミニウム、膨潤性雲母、疎水処理を施したベントナイトやモンモリロナイトなどの粘土系増粘剤、ステアリン酸マグネシウム、ステアリン酸カルシウム、ステアリン酸アルミニウム、ステアリン酸亜鉛等の脂肪酸金属石鹸、トリベンジリデンソルビトール、脂肪酸アマイド、アマイド変性ポリエチレンワックス、水添ひまし油、脂肪酸デキストリン等のデキストリン系化合物、セルロース系化合物を例示できる。
更に、前記液状のインキ逆流防止体組成物と、固体のインキ逆流防止体を併用することもできる。
【００２２】
本発明の筆記具形態は前述したものに限らず、相異なる形態のペン体を装着させたり、相異なる色調のインキを導出させるペン体を装着させた両頭式の筆記具であってもよい。
前記両頭式の筆記具としては、軸筒内に仕切り壁を設け、軸筒両端部にそれぞれ直接又は中継部材を介して筆記先端部を固着してなり、前記軸筒内にそれぞれ色調の異なる水性インキを収容してなる筆記具、或いは、軸筒内に、筆記先端部が軸筒両端部に位置するように二本のレフィルを収容してなり、前記二本のレフィル内にそれぞれ色調の異なる水性インキを収容してなる筆記具を例示できる。
【００２３】
特に、インキ非浸透面に筆記した際の筆記感がよく、インキ追従性が安定していると共に、筆記面を傷つけ難いことから、多数の繊維を互いに密接状態に配し、隣接する繊維相互間に毛細間隙が形成された繊維加工体からなるペン先を有するマーキングペン形態での使用が最適である。
【実施例】
【００２４】
実施例及び比較例のインキ組成を以下の表に示す。
尚、表中の組成の数値は重量部を示す。
【００２５】
【表１】
2008001832.tif 000002
【００２６】
表中の原料の内容を注番号に沿って説明する。
（１）３０％カーボンブラックノニオン系活性剤分散体、山陽色素（株）製、商品名：ＳＡＮＤＹＥ  ＳＵＰＥＲ  ＢＬＡＣＫ  Ｃ
（２）５％アクリル樹脂水溶液中にカーボンブラック（２５％）を分散させてなる分散液
（３）ポリカーボネートウレタン樹脂エマルション、アビシア社製、商品名：ＮＥＯＲＥＺ  Ｒ−９６０３、固形分３４％
（４）ポリカーボネートウレタン樹脂エマルション、日本ポリウレタン（株）製、商品名：ＷＰＣ−１０１、固形分４０％
（５）アクリル−スチレン樹脂エマルション、ジョンソンポリマー社製、商品名：ジョンクリル７４Ｊ、固形分４５％
（６）ポリエステル−ウレタン樹脂エマルション、アビシア社製、商品名：ＮＥＯＲＥＺＲ−９６０、固形分３３％
（７）フッ素系界面活性剤、大日本インキ化学工業（株）製、商品名：メガファックＦ１２０
（８）シリコーン系界面活性剤、東レ・ダウコーニング（株）製、商品名：ＦＺ２１６３
【００２７】
インキの調製
前記実施例及び比較例の各組成物のうち加工顔料以外の組成物を混合し、均一に攪拌した後、該混合液を加工顔料中に攪拌状態で添加し、ディスパーにて２０℃で１時間撹拌することにより筆記具用水性インキ組成物を得た。
【００２８】
マーキングペンの作製
得られたインキ組成物１．５ｇを、市販のマーキングペン（パイロットコーポレーション社製；ＳＧＲ−８ＳＬ）に充填することで水性マーキングペンを得た。
【００２９】
耐擦過試験
各マーキングペンを用いて、２０℃、湿度６０％の環境下で透明なＰＥＴフィルム上に５個連続して丸を筆記し、２４時間放置した後、
２００ｇの分銅を載せたティッシュペーパーにより筆跡上を移動して擦過した際の筆跡状態を目視により観察した。
【００３０】
耐水性試験
各マーキングペンを用いて、２０℃、湿度６０％の環境下で透明なＰＥＴフィルム上に５個連続して丸を筆記し、２４時間放置した後、筆跡が浸水するように前記ＰＥＴフィルムを１時間水に浸漬した後の筆跡の状態を目視により観察した。
試験結果を以下の表に示す。
【００３１】
【表２】
2008001832.tif 000003
【００３２】
表中の記号の内容を以下に説明する。
耐擦過試験
◎：筆跡に変化がみられない。
○：筆跡に若干の剥がれがみられるが、実用上問題ない。
△：筆跡剥がれが部分的にみられる。
×：筆跡のほとんどが剥がれる。
耐水性試験
○：浸漬前と変化なし。
×：筆跡が剥がれてしまい視認できなくなる。